(57)【特許請求の範囲】
【請求項１】
クラフト紙を有する油浸絶縁用絶縁紙を導体上に巻回し、これに高粘度絶縁油を含浸した油浸絶縁体を有する直流油浸電力ケーブルであって、
前記クラフト紙の厚みが５０μｍ以上、８０μｍ以下の範囲にあり、気密度が１０００〜３０００ガーレ秒、密度が０．７５〜０．９５ｇ／ｃｍ３ であり、前記高粘度絶縁油の４０℃における動粘度が５０００〜４００００センチストークス、１００℃における動粘度が１００〜１０００センチストークスであることを特徴とする直流油浸電力ケーブル。
【請求項２】
クラフト紙を有する油浸絶縁用絶縁紙を導体上に巻回し、これに高粘度絶縁油を含浸した油浸絶縁体を有する直流油浸電力ケーブルであって、
前記クラフト紙の厚みが８０μｍを越え、１５０μｍ以下の範囲にあり、気密度が１５０〜２０００ガーレ秒、密度が０．６０〜０．９０ｇ／ｃｍ３ であり、前記高粘度絶縁油の４０℃における動粘度が５０００〜４００００センチストークス、１００℃における動粘度が１００〜１０００センチストークスであることを特徴とする直流油浸電力ケーブル。
【発明の詳細な説明】
【０００１】
【発明の属する技術分野】
本発明は、主に長尺海底電力ケーブル等に好適に用いられ、高粘度の絶縁油を含浸して用いられる油浸絶縁用絶縁紙、およびこれを用いた非加圧タイプの直流油浸電力ケーブルに関する。
【０００２】
【従来の技術】
超高圧直流送電ケーブルとして、現在油浸絶縁ケーブルが用いられている。また、直流送電ケーブルは長尺の海底ケーブルに適用されることが多い。このため、超高圧直流送電用の長尺海底ケーブルとしては、条長が極めて長くなることから、低粘度の絶縁油を含浸した油加圧タイプの油浸絶縁ケーブルでは油圧の伝播に限度があるため、高粘度の絶縁油を、クラフト紙を備えた絶縁紙に含浸した絶縁体を有する無加圧タイプの油浸絶縁ケーブル、いわゆるＭＩＮＤ（Ｍａｓｓ  Ｉｍｐｒｅｇｎａｔｅｄ  Ｎｏｎ  Ｄｒａｉｎｉｎｇ）ケーブルが用いられることになる。
【０００３】
このようなＭＩＮＤケーブルにあっては、絶縁油が完全に含浸されている状態では良好な直流破壊特性を示す。
しかしながら、例えばヒートサイクルなどが加わったりすると、温度上昇時に絶縁層に含浸されている絶縁油が熱膨張により外部遮蔽層側に押し出され、温度下降時には押し出された絶縁油が非加圧のために完全に元に戻りきらず、冷却収縮に基づく脱油ボイド（気泡）が油浸絶縁体中に生成することになる。脱油ボイドが生成した油浸絶縁体では、特に３００ｋＶ以上の高電圧送電時において、いわゆるボイド放電が生じやすくなり、絶縁特性が低下する。
【０００４】
このヒートサイクルなどによる脱油ボイドの生成を抑制するためには、さらに粘度の高い絶縁油を使用し、温度上昇時においても絶縁油が油浸絶縁体中を移動しにくいようにすることが考えられる。
しかしながら、このような高粘度の絶縁油を使用すると、特に絶縁紙のクラフト紙が高気密度で高密度なものである場合において絶縁油が絶縁紙に含浸しにくくなり、ケーブル製造時の含浸工程において含浸時間が長くなり、ケーブル生産性が低下する問題がある。
【０００５】
【発明が解決しようとする課題】
よって、本発明における課題は、ケーブル製造時において絶縁油の含浸を速やかに行うことができ、しかも絶縁特性に優れた油浸絶縁用絶縁紙およびこれを用いた直流油浸電力ケーブルを提供することにある。
【０００６】
【課題を解決するための手段】
上記課題は、クラフト紙の厚みが５０μｍ以上、８０μｍ以下の範囲にあり、気密度が１０００〜３０００ガーレ秒、密度が０．７５〜０．９５ｇ／ｃｍ３ であり、高粘度絶縁油の４０℃における動粘度が５０００〜４００００センチストークス、１００℃における動粘度が１００〜１０００センチストークスであるもの、またはクラフト紙の厚みが８０μｍを越え、１５０μｍ以下の範囲にあり、気密度が１５０〜２０００ガーレ秒、密度が０．６０〜０．９０ｇ／ｃｍ３ であり、高粘度絶縁油の４０℃における動粘度が５０００〜４００００センチストークス、１００℃における動粘度が１００〜１０００センチストークスであるものを用いることによって解決される。
【０００７】
【発明の実施の形態】
以下、本発明を詳しく説明する。
本発明の油浸絶縁用絶縁紙（以下、単に絶縁紙という）としては、通常のクラフト紙が用いられ、中でも脱イオン水洗浄紙が絶縁性の点で好ましい。
上記クラフト紙としては、厚みが５０〜１５０μｍであるものが用いられる。この厚みが５０μｍ未満であると、絶縁破壊強度が向上するものの、巻回回数が多くなり、ケーブル製造に手間がかかる。また、上記厚みが１５０μｍを越えると、オイルギャップが大きくなり、脱油したときに大きなボイドを生じやすい。
【０００８】
また、上記クラフト紙の厚みが、上記範囲の中でも比較的高い範囲にある場合には、絶縁油が完全に含浸するのに長時間を要すると考えられる。このため、上記ケーブル製造時の含浸工程を迅速に行わせるために、上記クラフト紙の厚みが比較的厚い場合には気密度、密度を低く設定する必要がある。すなわち、上記クラフト紙の厚みが５０μｍ以上、８０μｍ以下の範囲にあるときには、その気密度を１０００〜３０００ガーレ秒、密度を０．７５〜０．９５ｇ／ｃｍ3とし、上記厚みが８０μｍを越え、１５０μｍ以下の範囲にあるときには、気密度を１５０〜２０００ガーレ秒、密度を０．６０〜０．９０ｇ／ｃｍ3とする。
【０００９】
上記クラフト紙の厚みが５０μｍ以上、８０μｍ以下の範囲にあるときには、その気密度が１０００ガーレ秒未満、または密度が０．７５ｇ／ｃｍ3未満であると、絶縁破壊強度、特にインパルス絶縁破壊強度が低下するため好ましくない。また、気密度が３０００ガーレ秒を越える場合、または密度が０．９５ｇ／ｃｍ3を越える場合には、ケーブル製造時の含浸工程において含浸時間が長くなり、生産性の低下を招く。
上記クラフト紙の厚みが８０μｍを越え、１５０μｍ以下の範囲にあるときには、その気密度が１５０ガーレ秒未満、または密度が０．６０ｇ／ｃｍ3未満であると、絶縁破壊強度、特にインパルス絶縁破壊強度が低下するため好ましくない。また、使用される絶縁油が非常に高粘度であるため、気密度が２０００ガーレ秒を越える場合、または密度が０．９０ｇ／ｃｍ3を越える場合には、ケーブル製造時の含浸工程において、絶縁油がクラフト紙内部まで含浸するのに時間がかかり、含浸時間が長くなり、生産性の低下を招く。
【００１０】
また、上記絶縁紙としては、導体上に巻回した後の真空乾燥および絶縁油含浸を容易とし、その作業時間を短縮するために、絶縁紙の表面に微細な凹凸を形成するエンボス処理を施したものや、絶縁紙の表面の幅方向に微少な溝を多数形成したものなどを用いるのが好ましい。
【００１１】
また、本発明で用いられる絶縁油としては、ナフテン系鉱油、またはナフテン系鉱油にポリイソブチレン、ブタジエンなどのゴムや、ポリエチレンなどのプラスチック等のポリマーを添加したものなどを使用してよい。好適な市販品の例としては、「Ｔ２０１５」（商品名、ダセックキャンベル社製）等を挙げることができる。
【００１２】
上記絶縁油としては、４０℃における動粘度が５０００〜４００００ｃｓｔであり、１００℃における動粘度が１００〜１０００ｃｓｔであるものが好適である。
絶縁油の４０℃における動粘度が５０００ｃｓｔ未満ではヒートサイクルなどによる脱油ボイド生成を防止することが困難となり、４００００ｃｓｔを越えると、脱油しにくくなるものの、高温としても絶縁紙に含浸しにくくなる。
また、１００℃における動粘度が１００ｃｓｔ未満であるものでは、含浸工程が迅速化される点で好ましいが、低温、例えば４０℃においても低粘度となるため脱油が起こりやすい。また、この動粘度が１０００ｃｓｔを越えるものでは、ケーブル製造時に絶縁体への含浸が迅速に行われない。
【００１３】
本発明の直流油浸電力ケーブルは、上記絶縁紙を導体上に巻回し、これに上記高粘度絶縁油を含浸して形成した油浸絶縁体を有するものである。高粘度絶縁油の絶縁紙への含浸は、巻回状態にある絶縁紙を予め真空乾燥し、水分等を除去し、これに９０〜１１０℃程度に加温した上記絶縁油を含浸させる方法などによって行われる。
上述のように、絶縁紙のクラフト紙の気密度および密度は十分に低く設定されているため、このクラフト紙繊維間の空隙部分は十分に大きい。従って、上記含浸工程の際には、絶縁油が絶縁紙内に浸透しやすく、含浸は速やかに進行する。
【００１４】
本発明の直流油浸電力ケーブルは、上述のように絶縁油を常時加圧しないＭＩＮＤケーブルとして使用され、主に長尺直流送電用海底ケーブルとして用いられる。
【００１５】
上記構成の絶縁紙にあっては、気密度および密度が十分に低く設定されているので、ケーブルの製造の際に、高粘度の絶縁油を使用した場合でも、これを絶縁紙に含浸させる作業が速やかに行われる。従って、ケーブルの生産性を向上させることができる。また、絶縁油を確実に絶縁紙全体に含浸させ、高電圧送電時、例えば３００ｋＶ以上の電圧での送電時にも優れた絶縁特性を有するケーブルを得ることができる。
【００１６】
なお、上記油浸電力ケーブルは、交流送電用に用いることもできる。また、上記絶縁紙を、ケーブルの接続部に用いることも可能である。
【００１７】
以下、具体例を示す。
（実施例）
厚み、気密度または密度の異なる６種のクラフト紙からなる絶縁紙を、それぞれ２５×２５ｃｍの大きさに裁断し、これらをそれぞれ３枚ずつ積層して上下面に円形のカーボン紙（Ｒ＝３ｃｍ）を配し、次いで真空乾燥処理（温度１２０℃、処理時間２４時間）を施した後、これらに高粘度絶縁油を約１００℃に加温した状態で２４時間含浸し、油浸絶縁体とした（実施例１〜６）。この絶縁油としては、ナフテン系鉱油「Ｔ２０１５」（商品名、ダセックキャンベル社製）を用いた。
上記実施例１〜６の油浸絶縁体の正極性インパルス絶縁破壊電圧（Imp破壊強度）を測定した。また、上記絶縁油が、絶縁紙全体に完全に行き渡っているかどうか（絶縁紙への含浸度合い）を目視により確認し、完全に行き渡っている場合を○、不完全である場合を×と判定した。
【００１８】
（比較例）
厚み、気密度または密度の異なる６種のクラフト紙からなる絶縁紙を、上記実施例１〜６と同様の操作で油浸絶縁体とした（比較例１〜６）。これら絶縁体の正極性インパルス絶縁破壊電圧を測定するとともに、絶縁油が完全に行き渡っているかどうかを目視により確認した。
【００１９】
【表１】
0003970369.tif 000002
【００２０】
表１の結果から、本発明の気密度、密度条件を満たすクラフト紙を有する実施例１〜６の油浸絶縁体では、比較例１〜６のものに比べ、絶縁破壊強度が高く、しかも絶縁油の含浸が迅速に行われたことがわかる。
【００２１】
【発明の効果】
以上説明したように、本発明によれば、クラフト紙の気密度および密度が十分に低く設定されているので、ケーブルの製造の際に、高粘度の絶縁油を使用した場合でもこれを絶縁紙に含浸させる作業が速やかに行われる。従って、ケーブルの生産性を向上させることができる。また、絶縁油を確実に絶縁紙全体に含浸させ、絶縁特性に優れたケーブルを得ることができる。